(57)【特許請求の範囲】
【請求項１】
単斜晶系の構造を有する一般式Ｔｂ2xＢｉ2yＷzＯ3( 0.66＜ｘ＜0.73、0.135＜ｙ＜0.19
、0.11＜ｚ＜0.175、但し、ｘ＋ｙ＋ｚ＝１)で示されるテルビウム・ビスマス・タングス
テン酸化物固溶体からなる電気伝導材料。
【請求項２】
酸化テルビウム(Tb2O3)もしくは加熱されることにより酸化テルビウムに分解される化合
物と、酸化ビスマス(Bi2O3)もしくは加熱されることにより酸化ビスマスに分解される化
合物と、さらに、酸化タングステン(WO3)もしくは加熱されることにより酸化タングステ
ンに分解される化合物とを、その割合がモル比でTb2O3:Bi2O3:WO3がｘ：ｙ：ｚ（ここで
、0.66＜ｘ＜0.73、0.135＜ｙ＜0.19、0.11＜ｚ＜0.175、但し、ｘ＋ｙ＋ｚ＝１）となる
ように秤量・混合した出発原料を空気中或いは酸化雰囲気下で1050℃以上の温度で加熱す
ることにより、一般式Ｔｂ2xＢｉ2yＷzＯ3( 0.66＜ｘ＜0.73、0.135＜ｙ＜0.19、0.11＜
ｚ＜0.175、但し、ｘ＋ｙ＋ｚ＝１)で示される単斜晶系の構造を有する電気伝導性テルビ
ウム・ビスマス・タングステン酸化物固溶体を製造する方法。
【発明の詳細な説明】
【技術分野】
【０００１】
本発明は、単斜晶系の構造を有する一般式Ｔｂ2x Ｂｉ2yＷzＯ3 ( 0.66＜ｘ＜0.73、0.
135＜ｙ＜0.19、0.11＜ｚ＜0.175、但し、ｘ＋ｙ＋ｚ＝１)で示されるテルビウム・ビス
マス・タングステン酸化物固溶体からなる電気伝導材料及びその製造方法に関する。
【背景技術】
【０００２】
従来、酸化ビスマスの高温安定相（δ-Bi2O3と命名されている）は酸素が２５ａｔ％欠
損した蛍石型の面心立方晶系構造をもつ優れた酸化物イオン伝導体であることが知られて
いるが、その安定温度領域が７３０〜８２５℃と狭く、かつ還元され易い等の欠点を有す
るために、他の酸化物を添加することにより、安定温度領域を室温付近まで低下させる安
定化の試みがなされた（例えば、特許文献１）。既往の酸化物イオン伝導体として有名な
安定化ジルコニアも酸素欠損した蛍石型の面心立方晶系構造を有しており、隙間の多い蛍
石型の面心立方構造と酸化物イオン伝導の関連性もまた種々検討されてきた。
【０００３】
酸化ビスマスの高温相を安定化するために、特に、希土類酸化物（Ln2O3）を添加したB
i2O3-Ln2O3の二成分系が広く検討された。その結果、得られた蛍石型構造の面心立方晶の
相は高い酸化物イオン伝導を示すことが認められたが、６５０〜７００℃より低い温度領
域では準安定であるため、この温度領域で使用すると、分解あるいは相転移が起こり、酸
化物イオン伝導特性は急激に劣化してしまうという欠点が明瞭となった。
【０００４】
【特許文献１】特許第３４４３６３８号公報
【発明の開示】
【発明が解決しようとする課題】
【０００５】
本発明は、酸化物固溶体からなる新規材料の提供を目的とする。
【課題を解決するための手段】
【０００６】
本発明者は、酸化ビスマス（Bi2O3）を基本とする酸化物イオン伝導体を探索する目的
で、添加酸化物として酸化テルビウム（Tb2O3）と酸化タングステン（WO3）を用いた三成
分系について検討した。その結果、ビスマスよりもテルビウムの含有量が多い組成の、一
般式Ｔｂ2x Ｂｉ2yＷzＯ3( 0.66＜ｘ＜0.73、0.135＜ｙ＜0.19、0.11＜ｚ＜0.175、但し
、ｘ＋ｙ＋ｚ＝１)で示されるテルビウム・ビスマス・タングステン酸化物固溶体は、図
１に示すような粉末X線回折パターンを与える新規な単斜晶系構造をもつ新物質であり、
意外にも、従来のビスマス複酸化物と異なって酸化物イオン伝導ではなく、電子あるいは
ホール伝導に起因する良好な電気伝導性を呈することを発見した。
【０００７】
すなわち、本発明は、一般式Ｔｂ2xＢｉ 2yＷzＯ3 ( 0.66＜ｘ＜0.73、0.135＜ｙ＜0.1
9、0.11＜ｚ＜0.175、但し、ｘ＋ｙ＋ｚ＝１)で示される新規な単斜晶系の構造を有する
テルビウム・ビスマス・タングステン酸化物固溶体からなることを特徴とする電気伝導材
料である。0.66＜ｘ＜0.73、0.135＜ｙ＜0.19、0.11＜ｚ＜0.175の固溶領域は粉末X線回
折結果から求められた。この組成領域外では単斜晶系の単一相とはならず、混合物となっ
てしまい、特性の劣化を誘起してしまう。
【０００８】
本発明のテルビウム・ビスマス・タングステン酸化物固溶体からなる電気伝導材料は、
例えばx=0.6725、y=0.17、z=0.1575 の組成では１５０℃における電気伝導度が１０-4S c
m-1、２５０℃では１０-3S cm-1であり、図２に示されるように半導体特性を有している
。
【発明を実施するための最良の形態】
【０００９】
本発明のテルビウム・ビスマス・タングステン酸化物固溶体からなる電気伝導材料は、
以下の手順で製造することができる。すなわち、酸化テルビウム(Tb2O3)もしくは加熱さ
れることにより酸化テルビウムに分解される化合物と、酸化ビスマス(Bi2O3)もしくは加
熱されることにより酸化ビスマスに分解される化合物と、さらに、酸化タングステン(WO3
)もしくは加熱されることにより酸化タングステンに分解される化合物とを、その割合が
モル比でTb2O3 : Bi2O3 : WO3がｘ：ｙ：ｚ（ここで、0.66＜ｘ＜0.73、0.135＜ｙ＜0.19
、0.11＜ｚ＜0.175、但し、ｘ＋ｙ＋ｚ＝１）となるように秤量・混合した出発原料を空
気中或いは酸化雰囲気下で１０５０℃以上１２００℃未満の温度で加熱し、固相反応させ
ることにより得られる。１０５０℃未満の温度では固相反応が進まず、１２００℃を越え
るとビスマスの蒸発が生じる恐れがある。望ましくは１１００〜１１５０℃の温度である
。固相反応は試料の量によるが、１０ｇ程度では２０時間程度で完了する。
【００１０】
上記のＴｂ2xＢｉ2yＷzＯ3セラミックの電気伝導度は組成ｘ、ｙ、ｚの値によって変化
する。代表的な組成の電気伝導度(S cm-1)の１５０℃、２５０℃、３５０℃、４５０℃で
の常用対数値を表１に掲げる。
【００１１】
【表１】
0004604247.tif 000002
【実施例１】
【００１２】
次に本発明の実施例を示す。
純度がいずれも、９９．９％以上のテルビウム酸化物(Tb4O7)、酸化ビスマス(Bi2O3)、
酸化タングステン(WO3)の粉末を、Tb2O3：Bi2O3：WO3がモル比で67.25：17：15.75となる
ように秤量し、メノウ乳鉢中で十分に混合した。この混合物を白金ルツボに充填し、電気
炉で室温から加熱し始め空気中、１１５０℃で６０時間保った後、ルツボを電気炉から取
り出した。
【００１３】
生成物67.25Tb2O3・17Bi2O3・15.75WO3の粉末Ｘ線回折パターンは図１に示すように、
δ-Bi2O3型類似の擬面心立方晶系の構造を副格子とした六方晶系（菱面体晶系）の超格子
を形成していることを示唆している。しかしながら、指数付けの結果と、擬面心立方晶副
格子内の金属原子の配列による対称性を検討した結果から、真の格子は単斜晶系で、その
格子定数はa=13.0416Å、b=7.5309Å、c=9.4071Å、β=89.999°であった。
【００１４】
電気伝導度測定用試料として、合成された67.25Tb2O3・17Bi2O3・15.75WO3の粉末を直
径４.５ｍｍの金型を使用して長さ１３ｍｍの圧粉円柱体を作製し、その圧粉体をさらに
２００ＭＰａの静水圧で等方的に圧縮した後、電気炉中で１1５０℃で１２時間加熱焼結
した。この焼結体の両面に金ペーストを塗布して電極とし、交流インピーダンス法の電気
伝導度測定用試料とした。電気炉中に設置した試料の電気抵抗を１５０℃から７００℃ま
で２０℃の温度間隔で昇温と降温過程で測定した。その結果は図２に示すように良好な半
導性電気伝導を示した。
【産業上の利用可能性】
【００１５】
本発明のテルビウム・ビスマス・タングステン酸化物固溶体からなる電気伝導材料は、
良好な電気伝導性を示すことから、燃料電池等の電極、特定のガスを検知するセンサー、
或いは有機物の酸化触媒等の材料としての用途を有する。
【図面の簡単な説明】
【００１６】
【図１】本発明の電気伝導材料としてのテルビウム・ビスマス・タングステン酸化物固溶体の一組成である67.25 Tb2O3 ・17 Bi2O3・15.75 WO3の粉末Ｘ線回折（入射Ｘ線はＣｕＫα線である）結果を示すグラフ。
【図２】本発明の電気伝導材料としてのテルビウム・ビスマス・タングステン酸化物固溶体の一組成である67.25 Tb2O3 ・17 Bi2O3・15.75 WO3の電気伝導度の温度変化を示すグラフ。
【図１】
0004604247.tif 000003
【図２】
0004604247.tif 000004